(57)【要約】【課題】低温で製造でき、耐久性を有する表示素子を提供する。【解決手段】少なくとも一つの透明電極を表面に有する透明基板と、少なくとも一つの対向電極を表面に有する基板とを、該透明電極と該対向電極が対向するように配置し、該電極間に少なくともエレクトロクロミック化合物を含有する電解質層を有する表示素子において、透明電極上に、多孔質層が非多孔質性の下引き層を介して設けられ、該下引き層が、多孔質層を形成する物質と同じ物質を少なくとも一部含有していることを特徴とする表示素子。【選択図】なし【特許請求の範囲】
【請求項１】
少なくとも一つの透明電極を表面に有する透明基板と、少なくとも一つの対向電極を表面に有する基板とを、該透明電極と該対向電極が対向するように配置し、該電極間に少なくともエレクトロクロミック化合物を含有する電解質層を有する表示素子において、透明電極上に、多孔質層が非多孔質性の下引き層を介して設けられ、該下引き層が、多孔質層を形成する物質と同じ物質を少なくとも一部含有していることを特徴とする表示素子。
【請求項２】
該多孔質層に、エレクトロクロミック化合物が吸着されていることを特徴とする請求項１に記載の表示素子。
【請求項３】
該多孔質層が、少なくとも１種の金属酸化物を含む半導体多孔質層であることを特徴とする請求項１または２に記載の表示素子。
【請求項４】
前記金属酸化物が、酸化チタン、酸化スズ、酸化ケイ素から選ばれることを特徴とする請求項３に記載の表示素子。
【請求項５】
前記電界質層に、金属塩化合物を含み、電極間への駆動操作により、１）該エレクトロクロミック化合物の酸化及び還元反応による色変化、または２）該対向電極の少なくとも１方への該金属塩化合物が含有する金属元素の還元析出及び酸化溶解による色変化を用いて、黒表示、白表示及び黒以外の着色表示により３色以上の多色表示を行うことを特徴とする請求項１〜４のいずれか１項に記載の表示素子。
【請求項６】
前記金属塩化合物が、銀塩化合物であることを特徴とする請求項５に記載の表示素子。
【発明の詳細な説明】
【技術分野】
【０００１】
本発明は、エレクトロクロミック化合物の発色／消色反応を利用した表示素子に関するものである。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手、電子情報を閲覧する機会が益々増大している。
【０００３】
この様な電子情報の閲覧手段として、従来の液晶ディスプレイやＣＲＴ、また近年では、有機ＥＬディスプレイ等の発光型が主として用いられているが、特に、電子情報がドキュメント情報の場合、比較的長時間にわたってこの閲覧手段を注視する必要があり、これらの行為は必ずしも人間に優しい手段とは言い難く、一般に発光型のディスプレイの欠点として、フリッカーで目が疲労する、持ち運びに不便、読む姿勢が制限され、静止画面に視線を合わせる必要が生じる、長時間読むと消費電力が嵩む等が知られている。
【０００４】
これらの欠点を補う表示手段として、外光を利用し、像保持の為に電力を消費しない、いわゆるメモリー性を有する反射型ディスプレイが知られているが、下記の理由で十分な性能を有しているとは言い難い。
【０００５】
即ち、反射型液晶等の偏光板を用いる方式は、反射率が約４０％と低く白表示に難があり、また構成部材の作製に用いる製法の多くは簡便とは言い難い。また、ポリマー分散型液晶は高い電圧を必要とし、また有機物同士の屈折率差を利用しているため、得られる画像のコントラストが十分でない。また、ポリマーネットワーク型液晶は電圧高いことと、メモリー性を向上させるために複雑なＴＦＴ回路が必要である等の課題を抱えている。また、電気泳動法による表示素子は、１０Ｖ以上の高い電圧が必要となり、電気泳動性粒子凝集による耐久性に懸念がある。
【０００６】
一方、エレクトロクロミック型表示素子は、低電圧（概ね３Ｖ以下）での駆動が可能であるという利点から、調光ガラス、防眩ミラー等の用途で知られている。近年では、電気的に活性な化合物の化学吸着により修飾された半導電性ナノ構造化フィルムを具備する少なくとも一つの電極を含んで成るエレクトロクロミック素子も知られている（特許文献１、２参照）。
【０００７】
特許文献１のエレクトロクロミック素子は、ナノ構造化半導体電極の表面に化学吸着された酸化還元クロモフォアを含み、それぞれ可逆的方法で酸化または還元されることができる電気的に活性な化合物が電解質中に溶解されている。
【０００８】
特許文献２のエレクトロクロミック素子は、酸化還元プロモータまたは酸化還元クロモフォアである電気的に活性な化合物が吸着されている導電性金属酸化物を含んで成るナノポーラスナノ結晶質フィルムが開示されている。
【０００９】
これら素子は、電気的に活性な化合物をナノ構造のフィルム内に吸着させることで、スイッチング速度を向上させることを目的としている。
【００１０】
しかしながら、これら素子のナノ構造のフィルムを形成するためには、数百度、通常４００℃以上の高温で長時間の処理をする必要がある。そのため、製造ラインに、高温かつ長時間の処理工程を入れる必要があり、生産性の点で問題があった。また、基板は、高温への耐久性のあるガラスなどに限られる。
【００１１】
一方で、前記表示素子としては、軽量で持ち運びが楽なものが要求されている。そのためには、基板を樹脂フィルムなどの軽量な素材とすることが必要となるが、従来の技術では、高温処置が必要であるため、樹脂フィルムの使用ができなかった。
【００１２】
低温で多孔質層を形成する方法としては、多孔質層を形成する微粒子を少量のバインダーと混合して、塗布、乾燥する方法がある。このような方法においては、乾燥温度は２００℃より低くすることが可能である。
【００１３】
しかしながら、このようにして設けられた多孔質層は、透明電極との接着性が弱く、時間経過や繰り返し駆動により、多孔質層が剥離してしまうという欠点が見出された。多孔質層の剥離により、表示素子の発色濃度の低下、濃度ムラという問題が発生する。
【特許文献１】国際公開第９７／３５２２７号
【特許文献２】特開２００３−５１１８３７号公報
【発明の開示】
【発明が解決しようとする課題】
【００１４】
本発明は、上記課題に鑑みなされたものであり、その目的は、低温で製造でき、十分な素子耐久性を有する表示素子を提供することにある。
【課題を解決するための手段】
【００１５】
上記課題は、以下の構成により解決することができた。
【００１６】
１．少なくとも一つの透明電極を表面に有する透明基板と、少なくとも一つの対向電極を表面に有する基板とを、該透明電極と該対向電極が対向するように配置し、該電極間に少なくともエレクトロクロミック化合物を含有する電解質層を有する表示素子において、透明電極上に、多孔質層が非多孔質性の下引き層を介して設けられ、該下引き層が、多孔質層を形成する物質と同じ物質を少なくとも一部含有していることを特徴とする表示素子。
【００１７】
２．該多孔質層に、エレクトロクロミック化合物が吸着されていることを特徴とする前記１に記載の表示素子。
【００１８】
３．該多孔質層が、少なくとも１種の金属酸化物を含む半導体多孔質層であることを特徴とする前記１または２に記載の表示素子。
【００１９】
４．前記金属酸化物が、酸化チタン、酸化スズ、酸化ケイ素から選ばれることを特徴とする前記３に記載の表示素子。
【００２０】
５．前記電界質層に、金属塩化合物を含み、電極間への駆動操作により、１）該エレクトロクロミック化合物の酸化及び還元反応による色変化、または２）該対向電極の少なくとも１方への該金属塩化合物が含有する金属元素の還元析出及び酸化溶解による色変化を用いて、黒表示、白表示及び黒以外の着色表示により３色以上の多色表示を行うことを特徴とする前記１〜４のいずれか１項に記載の表示素子。
【００２１】
６．前記金属塩化合物が、銀塩化合物であることを特徴とする前記５に記載の表示素子。
【発明の効果】
【００２２】
素子自体の耐久性がよいばかりでなく、繰り返し駆動時の発色濃度の安定性、特に中間濃度の安定性に優れた表示素子を得ることができた。
【発明を実施するための最良の形態】
【００２３】
以下、本発明を実施するための最良の形態について詳細に説明する。
【００２４】
本発明者は、上記課題に鑑み鋭意検討を行った結果、透明電極上に、下引き層を介して多孔質層を設け、該下引き層が、多孔質層を形成する物質と同じ物質を少なくとも一部含有していることを特徴とするエレクトロクロミック化合物を含有する表示素子により、下引き層及び多孔質層を、２００℃以下の比較的低温での製造が可能であり、且つ繰り返し使用時の耐久性に優れる表示素子を実現できることを見出し、本発明に至った次第である。
【００２５】
以下、本発明の詳細について説明する。
【００２６】
本発明の表示素子に用いられる各材料について以下に説明する。
【００２７】
（基板）
本発明で用いることのできる基板としては、表示素子とするため少なくとも一方は透明電極を表面に有する透明基板が必要であり、もう一方は透明であっても不透明で有っても良く、対向電極を表面に有する基板が用いられる。
【００２８】
透明電極を形成する透明基板としては、例えば、ポリエチレンやポリプロピレン等のポリオレフィン類、ポリカーボネート類、セルロースアセテート、ポリエチレンテレフタレート、ポリエチレンジナフタレンジカルボキシラート、ポリエチレンナフタレート類、ポリ塩化ビニル、ポリイミド、ポリビニルアセタール類、ポリスチレン等の合成プラスチックフィルムも好ましく使用できる。また、シンジオタクチック構造ポリスチレン類も好ましい。これらは、例えば、特開昭６２−１１７７０８号、特開平１−４６９１２号、同１−１７８５０５号の各公報に記載されている方法により得ることができる。その他に、ガラス基板や、ガラスを練りこんだエポキシ樹脂等を用いることができる。
【００２９】
一方、対向電極を表面に有する基板としては、上記の透明基板に加えて、ステンレス等の金属製基板や、バライタ紙、及びレジンコート紙等の紙支持体ならびに上記プラスチックフィルムに反射層を設けた支持体、特開昭６２−２５３１９５号（２９〜３１頁）に支持体として記載されたものが挙げられる。ＲＤＮｏ．１７６４３の２８頁、同Ｎｏ．１８７１６の６４７頁右欄から６４８頁左欄及び同Ｎｏ．３０７１０５の８７９頁に記載されたものも好ましく使用できる。これらの支持体には、米国特許第４，１４１，７３５号のようにＴｇ以下の熱処理を施すことで、巻き癖をつきにくくしたものを用いることができる。また、これらの支持体表面を支持体と他の構成層との接着の向上を目的に表面処理を行ってもよい。本発明では、グロー放電処理、紫外線照射処理、コロナ処理、火炎処理を表面処理として用いることができる。さらに公知技術第５号（１９９１年３月２２日アズテック有限会社発行）の４４〜１４９頁に記載の支持体を用いることもできる。さらにＲＤＮｏ．３０８１１９の１００９頁やプロダクト・ライセシング・インデックス、第９２巻Ｐ１０８の「Ｓｕｐｐｏｒｔｓ」の項に記載されているものが挙げられる。
【００３０】
（透明電極）
透明電極としては、透明で電気を通じるものであれば特に制限はない。例えば、Ｉｎｄｉｕｍ  Ｔｉｎ  Ｏｘｉｄｅ（ＩＴＯ：インジウム錫酸化物）、Ｉｎｄｉｕｍ  Ｚｉｎｃ  Ｏｘｉｄｅ（ＩＺＯ：インジウム亜鉛酸化物）、フッ素ドープ酸化スズ（ＦＴＯ）、酸化インジウム、酸化亜鉛、白金、金、銀、ロジウム、銅、クロム、炭素、アルミニウム、シリコン、アモルファスシリコン、ＢＳＯ（Ｂｉｓｍｕｔｈ  Ｓｉｌｉｃｏｎ  Ｏｘｉｄｅ）等が挙げられる。電極をこのように形成するには、例えば、基板上にＩＴＯ膜をスパッタリング法等でマスク蒸着するか、ＩＴＯ膜を全面形成した後、フォトリソグラフィ法でパターニングすればよい。表面抵抗値としては、１００Ω／□以下が好ましく、１０Ω／□以下がより好ましい。透明電極の厚みは特に制限はないが、０．１〜２０μｍであるのが一般的である。
【００３１】
（対向電極）
本発明に係る対向電極としては、金属電極または透明電極を用いることができる。金属電極としては、例えば、白金、金、銀、銅、アルミニウム、亜鉛、ニッケル、チタン、ビスマス、及びそれらの合金等の公知の金属種を用いることができる。電極の作製方法は、蒸着法、印刷法、インクジェット法、スピンコート法、ＣＶＤ法等の既存の方法を用いることができる。
【００３２】
（多孔質層）
本発明の係る多孔質層は、内部に無数の微細な穴が空いている層であり、エレクトロクロミック化合物を吸着し、その電気化学反応を阻害しない層である。
【００３３】
層の厚みとしては、必要な量のエレクトロクロミック化合物を吸着することができる厚みであることが必要だが、厚すぎると、透明性が損なわれ、コントラストや解像度の低下を招く。多孔質層の透明性の確保を考慮すると、多孔質層の厚みは、１〜５μｍが好ましい。
【００３４】
このような多孔質層は、種々の方法で形成することができるが、最も好ましいのは、エレクトロクロミック化合物を吸着できる微粒子を用いる方法である。
【００３５】
好ましい微粒子は、半導体金属酸化物であり、層自体が固有の色を示さず、透明〜微白色であるものが、特に好ましい。このような半導体金属酸化物としては、酸化チタン、酸化ケイ素、酸化亜鉛、酸化スズ、それらのドープ物などを挙げることができる。
【００３６】
エレクトロクロミック化合物の吸着性および、多孔質層自身の着色性から、酸化チタン、酸化スズ、酸化ケイ素が好適に用いられる。
【００３７】
微粒子の平均一次粒子は５〜１００ｎｍが好ましく、より好ましくは２０〜８０ｎｍである。微粒子の形状は、不定形、針状、球形等任意の形状のものが用いられる。
【００３８】
このような微粒子を利用した多孔質層を得る一つの方法としては、焼結法が知られているが、微粒子同士を数百度という高温で溶着させるもので、微粒子同士および多孔質層を形成する基板に対する接着性は得られるものの、基板の選択性が狭い、生産ラインへの焼成工程の組み込みが難しい、などの問題があり、好ましくない。
【００３９】
２００℃以下の比較的低温で多孔質層を得る方法としては、ゾルゲル法、バインダー等の結着剤を利用した塗布法などが知られているが、これらの方法で形成した多孔質層は、透明電極への接着性が強くなく、電解質液の存在下で、エレクトロクロミック化合物の電気化学反応を繰り返した時に、電極から剥がれてしまうことにより、コントラストや解像度の低下、発色ムラを生じることになる。
【００４０】
（下引き層）
多孔質層と透明電極との接着性を確保するために、本発明では、下記のような下引き層を、多孔質層と透明電極との間に設ける。
【００４１】
本発明における下引き層は、非多孔質性であり、透明電極と多孔質層との間に設けられ、多孔質層を形成する物質を少なくとも一部含有する。
【００４２】
下引き層には、透明電極に対する密着性とともに、表示素子の発色性能を阻害しないように透明性が求められる。この目的を達成するものであれば、厚みは特に限定されるものではない。
【００４３】
そのような薄膜を形成するために適した薄膜形成方法としては、真空蒸着法、スパッタリング法、イオンプレーティング法、プラズマＣＶＤ法などが挙げられるが、生産性などの点では、スパッタリング法、イオンプレーティング法、プラズマＣＶＤ法が好適である。
【００４４】
また、特開２００３−３０６７６９号公報には、大気圧下で原料ガスにプラズマエネルギーを与えることで基板上に薄膜を形成する方法が開示されているが、このような方法も好適に用いることができる。
【００４５】
（エレクトロクロミック化合物）
本発明の表示素子に用いられるエレクトロクロミック化合物（以下、ＥＣ化合物と略す）は、電気化学的な酸化還元によって、物質の光学吸収の性質（色や光透過度）が可逆的に変化する現象（エレクトクロミズム）を示す化合物であればいかなる化合物を用いても良い。具体的な化合物としては、「エレクトロクロミックディスプレイ」（平成３年６月２８日刊、産業図書株式会社）ｐｐ２７−１２４、「クロミック材料の開発」（２０００年１１月１５日刊、株式会社シーエムシー）ｐｐ８１−９５等に記載の化合物を挙げることができる。
【００４６】
（電解質層）
本発明の表示素子は、透明電極と対向電極との間に、電解質を含む電解質層を有する。
【００４７】
「電解質」とは、一般に、溶媒中に溶解した際に、陽イオンと陰イオンに電離する物質のことである。本発明では、このような電解質を溶媒中に溶解した電解質層以外に、溶融塩や、内部をイオンが移動する性質を有する固体状の電解質（固体電解質）も、電解質層として利用することが可能である。
【００４８】
〔電解質材料〕
本発明の表示素子において、用いることができる電解質の例としては、以下の化合物が挙げられる。カリウム化合物としてＫＣｌ、ＫＩ、ＫＢｒ等、リチウム化合物としてＬｉＢＦ4、ＬｉＣｌＯ4、ＬｉＰＦ6、ＬｉＣＦ3ＳＯ3等、テトラアルキルアンモニウム化合物として過塩素酸テトラエチルアンモニウム、過塩素酸テトラブチルアンモニウム、ホウフッ化テトラエチルアンモニウム、ホウフッ化テトラブチルアンモニウム、テトラブチルアンモニウムハライド等が挙げられる。また、特開２００３−１８７８８１号公報の段落番号〔００６２〕〜〔００８１〕に記載の溶融塩電解質組成物も好ましく用いることができる。さらに、Ｉ-／Ｉ3-、Ｂｒ-／Ｂｒ3-、キノン／ハイドロキノン等の酸化還元対になる化合物を用いることができる。
【００４９】
〔電解質添加の溶媒〕
本発明の表示素子においては、本発明の目的効果を損なわない範囲で溶媒を用いることができる。具体的には、テトラメチル尿素、スルホラン、ジメチルスルホキシド、１，３−ジメチル−２−イミダゾリジノン、２−（Ｎ−メチル）−２−ピロリジノン、ヘキサメチルホスホルトリアミド、Ｎ−メチルプロピオンアミド、Ｎ，Ｎ−ジメチルアセトアミド、Ｎ−メチルアセトアミド、Ｎ，Ｎジメチルホルムアミド、Ｎ−メチルホルムアミド、ブチロニトリル、プロピオニトリル、アセトニトリル、アセチルアセトン、４−メチル−２−ペンタノン、２−ブタノール、１−ブタノール、２−プロパノール、１−プロパノール、エタノール、メタノール、無水酢酸、酢酸エチル、プロピオン酸エチル、ジメトキシエタン、ジエトキシフラン、テトラヒドロフラン、エチレングリコール、ジエチレングリコール、トリエチレングリコールモノブチルエーテル、水等が挙げられる。これらの溶媒の内、凝固点が−２０℃以下、かつ沸点が１２０℃以上の溶媒を少なくとも１種含むことが好ましい。
【００５０】
さらに本発明で用いることのできる溶媒としては、Ｊ．Ａ．Ｒｉｄｄｉｃｋ，Ｗ．Ｂ．Ｂｕｎｇｅｒ，Ｔ．Ｋ．Ｓａｋａｎｏ，“Ｏｒｇａｎｉｃ  Ｓｏｌｖｅｎｔｓ”，４ｔｈ  ｅｄ．，Ｊｏｈｎ  Ｗｉｌｅｙ＆Ｓｏｎｓ（１９８６）、Ｙ．Ｍａｒｃｕｓ，“Ｉｏｎ  Ｓｏｌｖａｔｉｏｎ”，Ｊｏｈｎ  Ｗｉｌｅｙ＆Ｓｏｎｓ（１９８５）、Ｃ．Ｒｅｉｃｈａｒｄｔ，“Ｓｏｌｖｅｎｔｓ  ａｎｄ  Ｓｏｌｖｅｎｔ  Ｅｆｆｅｃｔｓ  ｉｎ  Ｃｈｅｍｉｓｔｒｙ”，２ｎｄ  ｅｄ．，ＶＣＨ（１９８８）、Ｇ．Ｊ．Ｊａｎｚ，Ｒ．Ｐ．Ｔ．Ｔｏｍｋｉｎｓ，“Ｎｏｎａｑｕｅｏｕｓ  Ｅｌｅｃｔｏｒｌｙｔｅｓ  Ｈａｎｄｂｏｏｋ”，Ｖｏｌ．１，Ａｃａｄｅｍｉｃ  Ｐｒｅｓｓ（１９７２）に記載の化合物を挙げることができる。
【００５１】
〔電解質添加の増粘剤〕
本発明の表示素子においては、電解質に増粘剤を使用することができ、例えば、ゼラチン、アラビアゴム、ポリ（ビニルアルコール）、ヒドロキシエチルセルロース、ヒドロキシプロピルセルロース、セルロースアセテート、セルロースアセテートブチレート、ポリ（ビニルピロリドン）、ポリ（アルキレングリコール）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類、疎水性透明バインダーとして、ポリビニルブチラール、セルロースアセテート、セルロースアセテートブチレート、ポリエステル、ポリカーボネート、ポリアクリル酸、ポリウレタン等が挙げられる。
【００５２】
これらの増粘剤は２種以上を併用して用いてもよい。また、特開昭６４−１３５４６号公報の７１〜７５頁に記載の化合物を挙げることができる。これらの中で好ましく用いられる化合物は、各種添加剤との相溶性と白色粒子の分散安定性向上の観点から、ポリビニルアルコール類、ポリビニルピロリドン類、ヒドロキシプロピルセルロース類、ポリアルキレングリコール類である。
【００５３】
〔その他の添加剤〕
本発明の表示素子の構成層には、白色散乱層、保護層、フィルター層、ハレーション防止層、クロスオーバー光カット層、バッキング層等の補助層を挙げることができ、これらの補助層中には、各種の添加剤、例えば、以下のリサーチディスクロージャーにおいて、化学増感剤、貴金属増感剤、感光色素、強色増感剤、カプラー、高沸点溶剤、カブリ防止剤、安定剤、現像抑制剤、漂白促進剤、定着促進剤、混色防止剤、ホルマリンスカベンジャー、色調剤、硬膜剤、界面活性剤、増粘剤、可塑剤、スベリ剤、紫外線吸収剤、イラジエーション防止染料、フィルター光吸収染料、防ばい剤、ポリマーラテックス、重金属、帯電防止剤、マット剤等として挙げられている添加剤を、必要に応じて含有させることができる。
【００５４】
上述したこれらの添加剤は、より詳しくは、リサーチディスクロージャー（以下、ＲＤと略す）第１７６巻Ｉｔｅｍ／１７６４３（１９７８年１２月）、同１８４巻Ｉｔｅｍ／１８４３１（１９７９年８月）、同１８７巻Ｉｔｅｍ／１８７１６（１９７９年１１月）及び同３０８巻Ｉｔｅｍ／３０８１１９（１９８９年１２月）に記載されている。
【００５５】
これら三つのリサーチ・ディスクロージャーに示されている化合物種類と記載箇所を以下に掲載した。
【００５６】
添加剤      ＲＤ１７６４３        ＲＤ１８７１６        ＲＤ３０８１１９
頁      分類          頁        分類        頁          分類
化学増感剤      ２３    III         ６４８右上            ９６          III
増感色素        ２３    IV          ６４８〜６４９        ９９６〜８    IV
減感色素        ２３    IV                                ９９８        IV
染料        ２５〜６    VIII        ６４９〜６５０        １００３      VIII
現像促進剤      ２９    XXI         ６４８右上
カブリ抑制剤・安定剤
２４    IV          ６４９右上            １００６〜７  VI
増白剤          ２４    Ｖ                                ９９８        Ｖ
硬膜剤          ２６    Ｘ          ６５１左              １００４〜５  Ｘ
界面活性剤  ２６〜７    XI          ６５０右              １００５〜６  XI
帯電防止剤      ２７    XII         ６５０右              １００６〜７  XIII
可塑剤          ２７    XII         ６５０右              １００６      XII
スベリ剤        ２７    XII
マット剤        ２８    XVI         ６５０右              １００８〜９  XVI
バインダー      ２６    XXII                              １００３〜４  IX
支持体          ２８    XVII                              １００９      XVII
〔金属塩化合物〕
本発明に係る金属塩化合物とは、対向電極上の少なくとも１方の電極上で、該対向電極の駆動操作で、酸化溶解・還元析出を行うことができる金属種を含む塩であれば、如何なる化合物であってもよい。好ましい金属種は、銀、ビスマス、銅、ニッケル、鉄、クロム、亜鉛等であり、特に好ましいのは銀、ビスマスである。
【００５７】
〔銀塩化合物〕
本発明に係る金属塩化合物として好ましく用いられる銀塩化合物としては、銀または、銀を化学構造中に含む化合物、例えば、酸化銀、硫化銀、金属銀、銀コロイド粒子、ハロゲン化銀、銀錯体化合物、銀イオン等の化合物の総称であり、固体状態や液体への可溶化状態や気体状態等の相の状態種、中性、アニオン性、カチオン性等の荷電状態種は、特に問わない。
【００５８】
（白色散乱物）
本発明においては、表示コントラスト及び白表示反射率をより高める観点から、白色散乱物を含有することが好ましく、多孔質白色散乱層を形成させて存在させてもよい。
【００５９】
本発明に適用可能な多孔質白色散乱層は、電解質溶媒に実質的に溶解しない水系高分子と白色顔料との水混和物を塗布乾燥して形成することができる。
【００６０】
本発明で適用可能な白色顔料としては、例えば、二酸化チタン（アナターゼ型あるいはルチル型）、硫酸バリウム、炭酸カルシウム、酸化アルミニウム、酸化亜鉛、酸化マグネシウムおよび水酸化亜鉛、水酸化マグネシウム、リン酸マグネシウム、リン酸水素マグネシウム、アルカリ土類金属塩、タルク、カオリン、ゼオライト、酸性白土、ガラス、有機化合物としてポリエチレン、ポリスチレン、アクリル樹脂、アイオノマー、エチレン−酢酸ビニル共重合樹脂、ベンゾグアナミン樹脂、尿素−ホルマリン樹脂、メラミン−ホルマリン樹脂、ポリアミド樹脂などが単体または複合混合で、または粒子中に屈折率を変化させるボイドを有する状態で使用されてもよい。
【００６１】
本発明では、上記白色粒子の中でも、二酸化チタン、酸化亜鉛、水酸化亜鉛が好ましく用いられる。また、無機酸化物（Ａｌ2Ｏ3、ＡｌＯ（ＯＨ）、ＳｉＯ2等）で表面処理した二酸化チタン、これらの表面処理に加えて、トリメチロールエタン、トリエタノールアミン酢酸塩、トリメチルシクロシラン等の有機物処理を施した二酸化チタンを用いることができる。
【００６２】
これらの白色粒子のうち、高温時の着色防止、屈折率に起因する素子の反射率の観点から、酸化チタンまたは酸化亜鉛を用いることがより好ましい。
【００６３】
酸化チタンとしては、最近、星型のものも提案されている。このような酸化チタン粒子はその形状から、入射角の均質な散乱が起こり、白色散乱効果が増加するという効果がある。このような酸化チタンを使うことも可能である。
【００６４】
本発明において、電解質溶媒に実質的に溶解しない水系高分子としては、水溶性高分子、水系溶媒に分散した高分子を挙げることができる。
【００６５】
水溶性化合物としては、ゼラチン、ゼラチン誘導体等の蛋白質またはセルロース誘導体、澱粉、アラビアゴム、デキストラン、プルラン、カラギーナン等の多糖類のような天然化合物や、ポリビニルアルコール、ポリビニルピロリドン、アクリルアミド重合体やそれらの誘導体等の合成高分子化合物が挙げられる。ゼラチン誘導体としては、アセチル化ゼラチン、フタル化ゼラチン、ポリビニルアルコール誘導体としては、末端アルキル基変性ポリビニルアルコール、末端メルカプト基変性ポリビニルアルコール、セルロース誘導体としては、ヒドロキシエチルセルロース、ヒドロキシプロピルセルロース、カルボキシメチルセルロース等が挙げられる。更に、リサーチ・ディスクロージャー及び特開昭６４−１３５４６号の（７１）頁〜（７５）頁に記載されたもの、また、米国特許第４，９６０，６８１号、特開昭６２−２４５２６０号等に記載の高吸水性ポリマー、すなわち−ＣＯＯＭまたは−ＳＯ3Ｍ（Ｍは水素原子またはアルカリ金属）を有するビニルモノマーの単独重合体またはこのビニルモノマー同士もしくは他のビニルモノマー（例えば、メタクリル酸ナトリウム、メタクリル酸アンモニウム、アクリル酸カリウム等）との共重合体も使用される。これらのバインダーは２種以上組み合わせて用いることもできる。
【００６６】
本発明においては、ゼラチン及びゼラチン誘導体、または、ポリビニルアルコールもしくはその誘導体を好ましく用いることができる。
【００６７】
水系溶媒に分散した高分子としては、天然ゴムラテックス、スチレンブタジエンゴム、ブタジエンゴム、ニトリルゴム、クロロプレンゴム、イソプレンゴム等のラテックス類、ポリイソシアネート系、エポキシ系、アクリル系、シリコーン系、ポリウレタン系、尿素系、フェノール系、ホルムアルデヒド系、エポキシ−ポリアミド系、メラミン系、アルキド系樹脂、ビニル系樹脂等を水系溶媒に分散した熱硬化性樹脂を挙げることができる。これらの高分子のうち、特開平１０−７６６２１号に記載の水系ポリウレタン樹脂を用いることが好ましい。
【００６８】
本発明でいう電解質溶媒に実質的に溶解しないとは、−２０℃から１２０℃の温度において、電解質溶媒１ｋｇあたりの溶解量が０ｇ以上、１０ｇ以下である状態と定義し、質量測定法、液体クロマトグラムやガスクロマトグラムによる成分定量法等の公知の方法により溶解量を求めることができる。
【００６９】
本発明において、水系化合物と白色顔料との水混和物は、公知の分散方法に従って白色顔料が水中分散された形態が好ましい。水系化合物／白色顔料の混合比は、容積比で１〜０．０１が好ましく、より好ましくは、０．３〜０．０５の範囲である。
【００７０】
本発明において、水系化合物と白色顔料との水混和物を塗布する媒体は、表示素子の対向電極間の構成要素上であればいずれの位置でもよいが、対向電極の少なくとも１方の電極面上に付与することが好ましい。媒体への付与の方法としては、例えば、塗布方式、液噴霧方式、気相を介する噴霧方式として、圧電素子の振動を利用して液滴を飛翔させる方式、例えば、ピエゾ方式のインクジェットヘッドや、突沸を利用したサーマルヘッドを用いて液滴を飛翔させるバブルジェット（登録商標）方式のインクジェットヘッド、また空気圧や液圧により液を噴霧するスプレー方式等が挙げられる。
【００７１】
塗布方式としては、公知の塗布方式より適宜選択することができ、例えば、エアードクターコーター、ブレードコーター、ロッドコーター、ナイフコーター、スクイズコーター、含浸コーター、リバースローラーコーター、トランスファーローラーコーター、カーテンコーター、ダブルローラーコーター、スライドホッパーコーター、グラビアコーター、キスロールコーター、ビードコーター、キャストコーター、スプレイコーター、カレンダーコーター、押し出しコーター等が挙げられる。
【００７２】
媒体上に付与した水系化合物と白色顔料との水混和物の乾燥は、水を蒸発できる方法であればいかなる方法であってもよい。例えば、熱源からの加熱、赤外光を用いた加熱法、電磁誘導による加熱法等が挙げられる。また、水蒸発は減圧下で行ってもよい。
【００７３】
本発明でいう多孔質とは、前記水系化合物と白色顔料との水混和物を電極上に塗布乾燥して多孔質の白色散乱物を形成した後、該散乱物上に、銀または銀を化学構造中に含む化合物を含有する電解質液を与えた後に対向電極で挟み込み、対向電極間に電位差を与え、銀の溶解析出反応を生じさせることが可能で、イオン種が電極間で移動可能な貫通状態のことを言う。
【００７４】
本発明の表示素子では、上記説明した水混和物を塗布乾燥中または乾燥後に、硬化剤により水系化合物の硬化反応を行うことが望ましい。
【００７５】
本発明で用いられる硬膜剤の例としては、例えば、米国特許第４，６７８，７３９号の第４１欄、同第４，７９１，０４２号、特開昭５９−１１６６５５号、同６２−２４５２６１号、同６１−１８９４２号、同６１−２４９０５４号、同６１−２４５１５３号、特開平４−２１８０４４号等に記載の硬膜剤が挙げられる。より具体的には、アルデヒド系硬膜剤（ホルムアルデヒド等）、アジリジン系硬膜剤、エポキシ系硬膜剤、ビニルスルホン系硬膜剤（Ｎ，Ｎ′−エチレン−ビス（ビニルスルホニルアセタミド）エタン等）、Ｎ−メチロール系硬膜剤（ジメチロール尿素等）、ほう酸、メタほう酸あるいは高分子硬膜剤（特開昭６２−２３４１５７号等に記載の化合物）が挙げられる。水系化合物としてゼラチンを用いる場合は、硬膜剤の中で、ビニルスルホン型硬膜剤やクロロトリアジン型硬膜剤を単独または併用して使用することが好ましい。また、ポリビニルアルコールを用いる場合はホウ酸やメタホウ酸等の含ホウ素化合物の使用が好ましい。
【００７６】
これらの硬膜剤は、水系化合物１ｇ当たり０．００１〜１ｇ、好ましくは０．００５〜０．５ｇが用いられる。また、膜強度を上げるため熱処理や、硬化反応時の湿度調整を行うことも可能である。
【００７７】
〔表示素子のその他の構成要素〕
本発明の表示素子には、必要に応じて、シール剤、柱状構造物、スペーサー粒子を用いることができる。
【００７８】
シール剤は外に漏れないように封入するためのものであり封止剤とも呼ばれ、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の硬化タイプを用いることができる。
【００７９】
柱状構造物は、基板間の強い自己保持性（強度）を付与し、例えば、格子配列等の所定のパターンに一定の間隔で配列された、円柱状体、四角柱状体、楕円柱状体、台形柱状体等の柱状構造物を挙げることができる。また、所定間隔で配置されたストライプ状のものでもよい。この柱状構造物はランダムな配列ではなく、等間隔な配列、間隔が徐々に変化する配列、所定の配置パターンが一定の周期で繰り返される配列等、基板の間隔を適切に保持でき、かつ、画像表示を妨げないように考慮された配列であることが好ましい。柱状構造物は表示素子の表示領域に占める面積の割合が１〜４０％であれば、表示素子として実用上十分な強度が得られる。
【００８０】
一対の基板間には、該基板間のギャップを均一に保持するためのスペーサーが設けられていてもよい。このスペーサーとしては、樹脂製または無機酸化物製の球体を例示できる。また、表面に熱可塑性の樹脂がコーティングしてある固着スペーサーも好適に用いられる。基板間のギャップを均一に保持するために柱状構造物のみを設けてもよいが、スペーサー及び柱状構造物をいずれも設けてもよいし、柱状構造物に代えて、スペーサーのみをスペース保持部材として使用してもよい。スペーサーの直径は柱状構造物を形成する場合はその高さ以下、好ましくは当該高さに等しい。柱状構造物を形成しない場合はスペーサーの直径がセルギャップの厚みに相当する。
【００８１】
〔スクリーン印刷〕
本発明においては、シール剤、柱状構造物、電極パターン等をスクリーン印刷法で形成することもできる。スクリーン印刷法は、所定のパターンが形成されたスクリーンを基板の電極面上に被せ、スクリーン上に印刷材料（柱状構造物形成のための組成物、例えば、光硬化性樹脂等）を載せる。そして、スキージを所定の圧力、角度、速度で移動させる。これによって、印刷材料がスクリーンのパターンを介して該基板上に転写される。次に、転写された材料を加熱硬化、乾燥させる。スクリーン印刷法で柱状構造物を形成する場合、樹脂材料は光硬化性樹脂に限られず、例えば、エポキシ樹脂、アクリル樹脂等の熱硬化性樹脂や熱可塑性樹脂も使用できる。熱可塑性樹脂としては、ポリ塩化ビニル樹脂、ポリ塩化ビニリデン樹脂、ポリ酢酸ビニル樹脂、ポリメタクリル酸エステル樹脂、ポリアクリル酸エステル樹脂、ポリスチレン樹脂、ポリアミド樹脂、ポリエチレン樹脂、ポリプロピレン樹脂、フッ素樹脂、ポリウレタン樹脂、ポリアクリロニトリル樹脂、ポリビニルエーテル樹脂、ポリビニルケトン樹脂、ポリエーテル樹脂、ポリビニルピロリドン樹脂、飽和ポリエステル樹脂、ポリカーボネート樹脂、塩素化ポリエーテル樹脂等が挙げられる。樹脂材料は樹脂を適当な溶剤に溶解する等してペースト状にして用いることが望ましい。
【００８２】
以上のようにして柱状構造物等を基板上に形成した後は、所望によりスペーサーを少なくとも一方の基板上に付与し、一対の基板を電極形成面を対向させて重ね合わせ、空セルを形成する。重ね合わせた一対の基板を両側から加圧しながら加熱することにより、貼り合わせて、表示セルが得られる。表示素子とするには、基板間に電解質組成物を真空注入法等によって注入すればよい。あるいは、基板を貼り合わせる際に、一方の基板に電解質組成物を滴下しておき、基板の貼り合わせと同時に液晶組成物を封入するようにしてもよい。
【００８３】
〔フルカラー表示素子の構成〕
本発明の表示素子を用いてフルカラー表示を行う場合は、
１．イエロー、マゼンタ、シアン、レッド、グリーン、ブルー、ブラック等に異なる色調に発色−消色するエレクトロクロミック表示素子を積層する方法、
２．異なる色調に発色−消色するエレクトロクロミック化合物を吸着させた多孔質部を平面上にパターン化する方法、
３．異なる色調に発色−消色するエレクトロクロミック化合物を１対の対向電極間の多孔質層に複数種吸着させる方法等が挙げられる。
【００８４】
３の場合は、エレクトロクロミック化合物に閾値を持たせる必要があり、閾値を持たせる方法としては、発色または消色方向の電圧または電荷量、あるいは、発色または消色方向への電圧ヒステリシスを色素毎に変更する方法が挙げられる。
【００８５】
〔表示素子駆動方法〕
本発明に係るアクティブマトリックス駆動は、走査線、データライン、電流供給ラインが碁盤目状に形成され、各碁盤目に設けられたＴＦＴ回路により駆動させる方式である。画素毎にスイッチングが行えるので、階調やメモリー機能等のメリットがあり、例えば、特開２００４−２９３２７号の図５に記載されている回路や、「エレクトロクロミックディスプレイ」（１９９１  産業図書株式会社刊）の７７〜１０２ページに記載の方法を用いることができる。
【００８６】
〔商品適用〕
本発明の表示素子は、電子書籍分野、ＩＤカード関連分野、公共関連分野、交通関連分野、放送関連分野、決済関連分野、流通物流関連分野等の用いることができる。具体的には、ドア用のキー、学生証、社員証、各種会員カード、コンビニストアー用カード、デパート用カード、自動販売機用カード、ガソリンステーション用カード、地下鉄や鉄道用のカード、バスカード、キャッシュカード、クレジットカード、ハイウェイカード、運転免許証、病院の診察カード、電子カルテ、健康保険証、住民基本台帳、パスポート、電子ブック等が挙げられる。
【実施例】
【００８７】
実施例１
（電極１の作製）
厚さ１．５ｍｍで２ｃｍ×４ｃｍのガラス基板上に、ＩＴＯ（Ｉｎｄｉｕｍ  Ｔｉｎ  Ｏｘｉｄｅ：インジウム錫酸化物）膜を公知の方法に従って形成して、透明電極である電極１を得た。
【００８８】
（電極２の作製）
厚さ５０μｍのポリイミドフィルムに、ＩＴＯ膜を公知の方法に従って形成して、透明電極である電極２を得た。
【００８９】
（電極３の作製）
厚さ１．５ｍｍで２ｃｍ×４ｃｍのガラス基板上に、ＦＴＯ（フッ素ドープした酸化物）膜を公知の方法に従って形成して、透明電極である電極３を得た。
【００９０】
（多孔質層１の作製）
ポリビニルアルコール（平均分子量３００００）を２質量％含む水溶液中に、平均粒径２５ｎｍの酸化チタン２０質量％を添加し、超音波分散機で分散し、酸化チタン分散液１を得た。
【００９１】
この分散液１を、電極１上に、乾燥膜厚５μｍとなるように塗布し、１２０℃で３０分間乾燥し、多孔質層１を得た。
【００９２】
（多孔質層２の作製）
電極１上に、下記条件で、酸化チタンを含む下引き層を設けた。
【００９３】
スパッタリング方式：ＲＦマグネトロンスパッタ（デポアップ）
二酸化チタンターゲット径：φ２ｉｎｃｈ（１ｉｎｃｈは２．５４ｃｍである。）
基板−ターゲット距離：４０ｍｍ
背圧：１．５×１０-3Ｐａ
スパッタ圧：１．３Ｐａ  Ａｒ／Ｏ2＝９／１
出力：１５０Ｗ
得られた下引き層の厚みは、約３０ｎｍであった。
【００９４】
この下引き層の上に、酸化チタン分散液１を、乾燥膜厚５μｍとなるように塗布し、１２０℃で３０分間乾燥し、多孔質層２を得た。
【００９５】
（多孔質層３の作製）
下引き層の厚みを７０ｎｍとした他は、多孔質層２と同様にして、膜厚５μｍの多孔質層３を作製した。
【００９６】
（多孔質層４の作製）
下引き層の厚みを１２０ｎｍとした他は、多孔質層２と同様にして、膜厚５μｍの多孔質層４を作製した。
【００９７】
（多孔質層５の作製）
ターゲットを二酸化スズターゲットに変え、多孔質層２と同様にして、膜厚４０ｎｍの下引き層を得、この下引き層の上に、酸化チタン分散液１の酸化チタンを酸化スズ（平均粒径２０ｎｍ）に変更した酸化スズ分散液を塗布し、同様に乾燥して膜厚６μｍの多孔質層５を得た。
【００９８】
（多孔質層６の作製）
特開２００７−１１３０４３号公報にならい、以下の条件で、下引き層を形成した。
【００９９】
〈混合ガス組成〉
放電ガス：窒素ガス  ９４．９９体積％
薄膜形成性ガス：テトラエトキシシラン  ０．０１体積％
添加ガス：酸素ガス  ５．０体積％
〈成膜条件〉
第１電極側  電源種類：Ａ５
周波数  ：１００ｋＨｚ
出力密度：１０Ｗ／ｃｍ2
電極温度：１２０℃
第２電極側  電源種類：Ｂ３
周波数  ：１３．５６ＭＨｚ
出力密度：１０Ｗ／ｃｍ2
電極温度：９０℃
得られた酸化ケイ素を含む下引き層の厚みは、４５ｎｍであった。
【０１００】
分散液１の酸化チタンを二酸化ケイ素（平均粒径１５ｎｍ）に代えた他は多孔質層２と同様にして、膜厚５μｍの多孔質層６を作製した。
【０１０１】
（多孔質層７の作製）
電極１の代わりに、電極３を用いた他は、多孔質層２と同様にして、多孔質層７を作製した。
【０１０２】
（多孔質層８の作製）
電極１の代わりに、電極２を用いた他は、多孔質層２と同様にして、多孔質層８を作製した。
【０１０３】
（多孔質層９の作製）
多孔質層６と同様にして作製した下引き層の上に、分散液１を用いて多孔質層１と同様にして多孔質層９を作製した。
【０１０４】
（エレクトロクロミック化合物ＥＣ−１の合成）
公開特許公報２００６−３０９２１６号に記載のスキーム１に従って合成して得た化合物VIIIをＥＣ−１とした。
【０１０５】
【化１】
2009042619.tif 000002
【０１０６】
（エレクトロクロミック化合物の吸着）
ＥＣ−１の１０ミリモル／Ｌエタノール溶液を作製し、これに多孔質層１〜９をそれぞれ４時間浸漬し、その後エタノールを蒸発させて、ＥＣ−１を多孔質層に吸着させた。
【０１０７】
（電解質液１の調製）
プロピレンカーボネート中に、フェロセンを４０ミリモルを加え、電解質液１を調製した。
【０１０８】
（電解質液２の調製）
ジメチルスルホキシド中に、塩化ビスマス４質量％、ヨウ化ナトリウム６質量％、ポリエチレングリコール（平均分子量５０万）２質量％、下記化合物Ａ−１の４質量％を溶解させて、電解液２を得た。
【０１０９】
【化２】
2009042619.tif 000003
【０１１０】
（電解質液３の調製）
電解質液２の塩化ビスマスをヨウ化銀に変えた以外は同様にして、電解質液３を得た。
【０１１１】
（電解質液４の調製）
γ−ブチロラクトンに、平均重合度１０００のブチラール樹脂２０質量％を加え、ブチラール樹脂を加熱溶解し、更に過塩素酸リチウムとＳｉＯ2で表面処理した二酸化チタンを５０質量％添加して、超音波分散機で分散して電解質液４を調製した。電解質液４は２５℃における粘度が約７５０ｍＰａ・ｓであり、ゲル状である。
【０１１２】
（対向電極１の作製）
厚さ１．５ｍｍで２ｃｍ×４ｃｍのガラス基板上に、公知の方法を用いて、電極厚み０．８μｍの銀−パラジウム電極を形成し、対向電極１を作製した。
【０１１３】
（対向電極２の作製）
厚さ５０μｍのポリイミドフィルム上に、公知の方法を用いて、電極厚み０．８μｍの銀−パラジウム電極を形成し、対向電極２を作製した。
【０１１４】
（対向電極３の作製）
厚さ１．５ｍｍで２ｃｍ×４ｃｍのガラス基板上に、公知の方法を用いて、電極厚み０．１μｍのニッケル電極を形成し、得られた電極をさらに置換金メッキ浴に浸漬し、電極表面から深さ０．０５μｍが金で置換された金−ニッケル電極（対向電極３）を得た。
【０１１５】
（白色散乱層１〜３の作製）
ゼラチンを２質量％含む水溶液中に、酸化チタン（平均粒径３２ｎｍ）を２０質量％相当加え、超音波分散機で分散させた白色散乱層塗布液を、対向電極１〜３上にそれぞれワイヤーバーで膜厚約１００μｍとなるように塗布し、その後、１５℃で３０分間、４５℃で１時間乾燥させて、白色散乱層１〜３を作製した。
【０１１６】
（表示素子１の作製）
白色散乱層１の周辺部を、平均粒子径４０μｍのガラス製球形ビーズを体積分率１０％含むオレフィン系封止剤で縁取りし、内部を電解質液１で充填して、この上にＥＣ−１を吸着させた多孔質層１が内側になるようにかぶせて加熱押圧して、表示素子１を作製した。
【０１１７】
（表示素子２〜７の作製）
表示素子１のＥＣ−１を吸着させた多孔質層１を、それぞれＥＣ−１を吸着させた多孔質層２〜７に代えた他は、表示素子１と同様にして、表示素子２〜７を作製した。
【０１１８】
（表示素子８の作製）
白色散乱層２の周辺部を、平均粒子径４０μｍのガラス製球形ビーズを体積分率１０％含むオレフィン系封止剤で縁取りし、内部を電解質液１で充填して、この上にＥＣ−１を吸着させた多孔質層８が内側になるようにかぶせて加熱押圧して、表示素子８を作製した。
【０１１９】
（表示素子９の作製）
白色散乱層２を白色散乱層３に、電解質液１を電解質液２に変更した他は表示素子２と同様にして、表示素子９を作製した。
【０１２０】
（表示素子１０の作製）
電解質液２を電解質液３に変更した他は、表示素子９と同様にして、表示素子１０を作製した。
【０１２１】
（表示素子１１の作製）
多孔質層２を多孔質層１に変更した他は表示素子１０と同様にして、表示素子１１を作製した。
【０１２２】
（表示素子１２の作製）
多孔質層９を用いて、表示素子２と同様にして、表示素子１２を作製した。
【０１２３】
（表示素子の評価）
表示素子１〜１２について、下記の方法で繰り返し駆動の安定性を評価した。
【０１２４】
定電圧電源の両端子に各表示素子の両電極を接続し、１．２Ｖの電圧を０．５秒間印加し、着色状態でのλｍａｘの反射率をコニカミノルタセンシング社製の分光測色計ＣＭ−３７００ｄで測定し、初期反射率Ｒｍａｘ０とした。
【０１２５】
着色した素子に、−１．２Ｖの電圧を０．５秒印加して、消色状態での反射率Ｒｍｉｎ０を測定した。
【０１２６】
１．２Ｖ０．５秒間の印加と−１．２Ｖ０．５秒間の印加を１秒間隔で繰り返し、５０００回での着色状態での反射率Ｒｍａｘ５０００と、消色状態での反射率Ｒｍｉｎ５０００を測定した。
【０１２７】
５０００回後のコントラストとして、Ｒｍａｘ５０００とＲｍｉｎ５０００の比＝Ｒｍａｘ５０００／Ｒｍｉｎ５０００を算出した。
【０１２８】
５，０００回駆動後に、＋１．２Ｖを印加した状態での表示素子のムラを目視で評価した。表示ムラのレベルを７段階で評価し、良好な方から、ムラなし（７）、僅かにムラあり（６）、ムラややあり（５）、ムラあり（４）、ムラ中（３）、ムラ劣（２）、ムラ劣悪（１）とし、繰り返し安定性の指標とした。実用的な観点からは、最低でも、（３）のレベルにあることが望ましい。
【０１２９】
結果を表１に示す。
【０１３０】
【表１】
2009042619.tif 000004
【０１３１】
表示素子９と１０については、無印加状態と−１．５Ｖ、＋１．５Ｖを印加した状態での表示素子の色を目視観察したところ、いずれの表示素子も、無色、着色、黒発色の状態を呈した。